Brevet FR2840907A1 — publié le 20031219

La présente invention se rapporte à un polymère thermo-sensible apte à former des gels thermoréversibles à haut indice de viscosification. Elle se rapporte également à un procédé de synthèse des polymères thermo-sensibles et aux applications des gels qu'ils permettent d'obtenir. Des domaines d'application envisagés pour ces gels thermoréversibles sont notamment, mais non exclusivement, des compositions thérapeutiques ou non thérapeutiques pour le traitement du corps humain ou animal. On connaît des polymères thermo-sensibles destinés à former des gels thermoréversibles en solution aqueuse, la viscosité desdits gels évoluant de façon réversible en fonction de leur température. Ces polymères thermo-sensibles présentent des portions hydrophobes susceptibles de s'agréger ensemble pour former des micelles lorsqu'ils atteignent leur température critique de solution et ils présentent des portions hydrophiles reliant entre elles lesdites micelles. De la sorte, une modification de la température du milieu aqueux dans lequel sont dissous ces polymères thermo-sensibles est susceptible de le transformer d'un état liquide à un état visqueux formant gel. De tels polymères sont bien connus sous le nom générique de poloxamère. Ce sont des copolymères à blocs d'oxyde de propylène et d'oxyde d'éthylène, ou polyoxyalkylènes, susceptibles d'être synthétisés notamment selon les procédés décrits dans les brevets US 4 188 373 et US 4 478 822. Les polymères thermo-sensibles ainsi obtenus permettent de formuler des compositions aqueuses présentent des températures critiques de solution comprises entre 20 et 40 C. Cependant, de telles formulations contiennent nécessairement de 15 à 50% de polymères thermo-sensibles pour obtenir une variation significative de la viscosité de sorte, qu'elles sont initialement extrêmement visqueuses. En outre, malgré le pourcentage élevé de polymères thermo- sensibles qu'elles contiennent, ces formulations ne présentent que des variations de viscosité inférieures à une décade à leur température critique de solution. Un problème qui se pose et que vise à résoudre la présente invention, est alors de fournir des polymères thermo-sensibles qui permettent d'obtenir non seulement des gels thermoréversibles avec une faible concentration en polymère, mais aussi des gels thermoréversibles à haut indice de viscosification, dont la viscosité augmente fortement à leur température critique de solution. En outre, un but de la présente invention est également de fournir des polymères thermo-sensibles permettant d'obtenir des gels thermoréversibles à des températures sensiblement égales aux températures corporelles pour formuler des compositions cosmétiques et pharmaceutiques efficaces. A cet effet, selon un premier objet, la présente invention propose un polymère thermo-sensible amélioré apte à former des gels thermoréversibles à haut indice de viscosification, ledit polymère thermosensible comprenant au moins une chaîne linéaire de type polyoxyalkylène thermo-sensible allongée à au moins l'une de ses extrémités par un groupement organique via une liaison carbamate ou ester. Ainsi, une caractéristique du polymère thermo-sensible selon l'invention, réside dans l'allongement de la chaîne linéaire des polyoxyalkylènes thermo-sensibles, de façon à leur conférer un plus haut poids moléculaire, l'allongement étant réalisé en reliant au moins un groupement organique à ladite chaîne linéaire par une liaison carbamate ou ester. De la sorte, grâce à des polymères thermo-sensibles de plus haut poids moléculaire, la viscosité des gels qu'ils permettent de formuler, à leur température critique de solution, est accrue. Avantageusement, la structure dudit polymère thermo-sensible comporte au moins une chaîne linéaire de type polyoxyalkylène thermo- sensible allongée à chacune de ses deux extrémités par un groupement organique via une liaison carbamate ou ester. De la sorte, le poids moléculaire du polymère est encore accru, ce qui confère une encore plus grande viscosité aux gels formulés, à la température critique, sans que la viscosité du gel soit importante en dehors de cette température critique de solution. Selon un mode de mise en #uvre de l'invention particulièrement avantageux, ladite chaîne linéaire de type polyoxyalkylène thermosensible répond à la formule : dans laquelle, 20 0. Ainsi, la chaîne polyoxyalkylène présente au moins un bloc d'oxyde de propylène linéaire dont chaque extrémité est reliée à un bloc d'oxyde d'éthylène. De façon préférentielle, la chaîne linéaire polyoxyalkylène est symétrique, m étant égal à 1 et x étant sensiblement égal à z. Ce sont les extrémités de la chaîne qui sont reliées au groupement organique par des liaisons carbamates. De façon particulièrement avantageuse, ledit groupement organique renferme des radicaux susceptibles d'être relies à ladite chaîne par une liaison carbamate et sont choisis parmi : Ainsi, selon cette caractéristique de l'invention, le groupement organique renferme au moins un desdits radicaux, notamment à l'une de ses extrémités. Le radical est susceptible d'être relié, d'une part à la chaîne polyoxyalkylène par une liaison carbamate, et d'autre part à une autre molécule, également par un groupement carbamate. Ainsi, selon un mode particulier de réalisation de l'invention ledit, groupement organique renferme au moins un desdits radicaux et des motifs acide reliés entre eux par des liaisons carbamate. De la sorte, le motif acide est espacé de la chaîne polyoxyalkylène par un desdits radicaux, lequel est relié à la chaîne polyoxyalkylène et au motif acide par deux liaisons carbamates distinctes. On comprend en outre que le groupement organique est susceptible d'être constitué alternativement par lesdits radicaux et par les motifs acide et qu'il est susceptible de s'étendre à chacune des extrémités de ladite chaîne polyoxyalkylène. De la sorte, grâce aux fonctions acide dudit motif, lesquelles sont susceptibles de fournir des protons en solution aqueuse, le polymère thermo-sensible, objet de l'invention, est susceptible de voir ses propriétés rhéologiques, non seulement variées en fonction de la température mais aussi en fonction de l'acidité du milieu dans lequel il se trouve. De façon identique, et avantageusement, ledit groupement organique renferme lesdits radicaux et des motifs amine tertiaire reliés entre eux par des liaisons carbamate. Ainsi, les fonctions amine qui sont susceptibles de capter un proton, permettent de faire varier les propriétés du polymère en fonction de l'acidité du milieu. En outre, préférentiellement, le groupement organique renferme alternativement au moins une séquence : radical, motif amine, radical et motif acide. Les éléments de cette séquence étant reliés deux à deux par une liaison carbamate. Selon un autre mode particulier de mise en oeuvre de l'invention, ledit groupement organique renferme une chaîne de type polyoxyde d'éthylène. Cette chaîne polyoxyde d'éthylène peut être espacée de la chaîne polyoxyalkylène thermo-sensible par un desdits radicaux et reliée à ce dernier par une liaison carbamate. En outre, la chaîne polyoxyde d'éthylène qui présente avantageusement un poids moléculaire inférieur à 1000 est susceptible d'être associée à des motifs acide et/ou amine dans le groupement organique. De façon particulièrement avantageuse, ledit groupement organique présente des ramifications constituées par des liaisons allophanates. Ces liaisons, formées, comme on l'expliquera plus en détail dans la description du procédé de synthèse, par la réaction d'une fonction isocyanate sur une liaison carbamate, engendrent des ramifications grâce à l'azote tri-substitué de la liaison carbamate. Ainsi, les radicaux sont susceptibles d'être reliés entre eux grâce aux liaisons allophanates. En outre, de façon particulièrement avantageuse, le polymère thermosensible amélioré comprend une pluralité de chaînes linéaires de type polyoxyalkylène thermo-sensible reliées entre elles par un ou des groupements organiques par l'intermédiaire de liaisons carbamates, soit linéairement, les chaînes linéaires polyoxyalkylène étant espacées les unes des autres par des groupements organiques, soit de manière ramifiées grâce aux liaisons allophanates. De plus, on comprend que les groupements organiques peuvent renfermer des motifs acide, amine ou des chaînes polyoxyéthylène. Selon un deuxième objet, la présente invention propose un procédé de synthèse d'un polymère thermo-sensible amélioré apte à former des gels thermoréversibles à haut indice de viscosification, lequel procédé comprend la réaction d'au moins un polymère P linéaire de type polyoxyalkylène thermo-sensible présentant au moins une fonction hydroxy terminale avec au moins une molécule organique porteuse d'au moins une fonction isocyanate de façon à les relier ensemble par des liaisons carbamates ou au moins une molécule organique porteuse d'au moins une fonction chlorure d'acide ou anhydride d'acide pour les relier ensemble par des liaisons ester. Ainsi, une caractéristique de l'invention est d'allonger un polymère P linéaire de type polyoxyalkylène thermo-sensible présentant au moins une fonction hydroxy terminale en faisant réagir des fonctions isocyanate ou des fonctions chlorure d'acide ou anhydride d'acide sur les fonctions hydroxy du polymère P. De façon avantageuse, ledit polymère P présente au moins deux fonctions hydroxy terminales de manière à pouvoir être allongé à chacune de ses extrémités. Selon un mode de mise en #uvre particulièrement avantageux de l'invention, ledit polymère P a pour formule générique : dans laquelle, 20 0. Préférentiellement, m est égal à 1 et x égal z. De façon avantageuse, la molécule organique comporte deux fonctions isocyanate, de sorte qu'une seule molécule organique peut relier entre elles deux molécules comportant des groupements hydroxy via deux liaisons carbamate obtenues par réaction de condensation des fonctions isocyanate et des fonctions hydroxy avec la production de molécules d'eau. Selon un mode préféré de mise en oeuvre de l'invention, la molécule organique est choisie parmi : Le choix de telle ou telle molécule organique permet d'obtenir une plus ou moins grande vitesse de réaction de condensation grâce au choix d'une molécule organique présentant au moins un cycle benzénique ou non et grâce à la position de la fonction isocyanate sur le cycle. De la sorte, différents polymères thermo-sensibles sont susceptibles d'être obtenus. Selon un autre mode préféré de mise en #uvre de l'invention, ladite réaction est mise en oeuvre en présence d'au moins une autre molécule organique porteuse d'au moins une fonction hydroxy, avantageusement deux. Ainsi, grâce aux deux fonctions isocyanate des molécules organiques, ladite autre molécule organique est susceptible d'être reliée à la molécule organique par une liaison carbamate, qui ellemême est reliée à ladite chaîne dudit polymère P linéaire de type polyoxyalkylène thermo-sensible. De plus, lorsque ladite autre molécule présente deux fonctions hydroxy, on comprend que l'on peut allonger ledit polymère thermo-sensible à chacune de ses extrémités, alternativement, par une molécule organique présentant deux fonctions isocyanate et une autre molécule, les molécules organiques étant reliées aux autres molécules organiques par des liaisons carbamate. Dans un mode particulier de mise en #uvre de l'invention, selon ledit autre mode préféré et de façon préférentielle, ladite autre molécule organique comprend en outre au moins une fonction acide carboxylique, avantageusement deux. De la sorte, il est aisé de produire des polymères thermo-sensibles améliorés sensibles aux variations de pH et dont la viscosité du gel qu'il permettrait de mettre en #uvre évoluerait non seulement avec la température, mais aussi avec l'acidité du milieu. Avantageusement, ladite autre molécule a pour formule : De façon parallèle audit mode particulier de mise en #uvre de l'invention précédent, ladite autre molécule organique comprend, avantageusement, au moins une fonction amine tertiaire procurant également aux gels formulés avec le polymère thermo-sensible amélioré, une sensibilité aux variations de pH. Avantageusement, ladite autre molécule a pour formule : Selon ledit autre mode préféré de mise en #uvre de l'invention et avantageusement, ladite autre molécule est un polyoxyde d'éthylène susceptible d'augmenter les propriétés de viscosification du gel contenant ledit polymère thermo-sensible amélioré. Selon un troisième objet, la présente invention propose un polymère thermo-sensible amélioré apte à former des gels thermoréversibles à haut indice de viscosification. Sa structure comprend au moins une chaîne linéaire de type polyoxyalkylène thermo-sensible allongée à l'une de ses extrémités au moins par un groupement organique via une liaison carbamate ou ester. Elle est susceptible d'être obtenue par un procédé de synthèse comprenant la réaction d'au moins un polymère P linéaire de type polyoxyalkylène thermo-sensible présentant au moins une fonction hydroxy terminale avec au moins une molécule organique porteuse d'au moins une fonction isocyanate de façon à les relier ensemble par ladite liaison carbamate ou au moins une molécule organique porteuse d'au moins une fonction chlorure d'acide ou anhydride d'acide pour les relier ensemble par ladite liaison ester. Selon un quatrième objet, la présente invention propose un gel thermoréversible, comprenant au moins un polymère thermo-sensible conforme au premier objet ou au moins un polymère thermo-sensible obtenu selon un procédé de synthèse conforme au deuxième objet. Avantageusement, ledit gel thermoréversible comprend de 1 à 5% en poids dudit polymère thermo-sensible amélioré. Selon un cinquième objet, la présente invention propose une composition pharmaceutique ou non pharmaceutique destinée au traitement du corps humain comprenant un gel thermoréversible selon ledit quatrième objet. Selon un sixième objet, l'invention concerne un élément prothétique susceptible d'être inséré dans un organe du corps humain, caractérisé en ce qu'il comprend un gel thermoréversible selon ledit quatrième objet. D'autres particularités et avantages de l'invention ressortiront à la lecture de la description faite ci-après de modes de réalisation particuliers de l'invention, donnés à titre indicatif mais non limitatif, en référence aux dessins annexés sur lesquels : - la Figure 1 illustre la courbe de viscosité d'un gel obtenu selon un premier mode de mise en oeuvre de l'invention, en fonction de la température ; - la Figure 2 illustre les courbes de viscosité d'un gel obtenu selon un deuxième mode de mise en #uvre de l'invention, en fonction de la température et de l'acidité du milieu ; - la Figure 3 est une courbe de viscosité d'un gel obtenu selon un troisième mode de mise en #uvre de l'invention, en fonction de la température. L'invention concerne des (co)polymères thermo-sensibles améliorés, linéaires ou ramifiés aptes à former des gels hermoréversibles à haut indice de viscosification et un procédé de synthèse de tels polymères. En outre, elle concerne également l'application d'un tel gel thermoréversible. L'invention consiste à synthétiser des polymères thermosensibles améliorés, permettant d'obtenir des gels thermoréversibles dont la viscosité augmente de façon importante avec la température, entre 20 et 40 C, sans que la concentration en polymères thermo-sensibles dans le gel ne soit grande. Le but étant de produire des polymères permettant de formuler des gels contenant moins de 10% en poids dudit polymère et dont la viscosité est susceptible de varier de 3 décades, c'est à dire, multipliée par un facteur 1000. La synthèse des polymères thermo-sensibles améliorés est effectuée à partir de polymères thermo-sensibles bien connus : les polyoxyalkylènes ou poloxamères, à fonctions alcool, ou hydroxy, terminal. Ces polymères ont pour formule générique : dans laquelle, 20 Bien évidemment, un mélange de ces types de polymères thermosensibles est susceptible d'être utilisé pour réaliser des polymères thermo-sensibles améliorés. Le concept inventif de l'invention réside notamment dans le couplage des polymères thermo-sensibles bien connus avec des groupements organiques dont la taille est inférieure à celle desdits polymères. Ces couplages sont susceptibles d'être obtenus par réaction de composés organiques du type di-anhydride d'acide ou diacide carboxylique sur les fonctions hydroxy du polymère thermo-sensible pour former des liaisons ester. Cependant, les composés organiques de type di-isocyanate sont les plus intéressants à utiliser car ils offrent plus de possibilités en termes de variétés de polymères susceptibles d'être synthétisés. De plus, les procédés à mettre en oeuvre sont simplifiés, car on peut effectuer les synthèses dans un même réacteur, les di-isocyanate réagissant par polycondensation sur les fonctions hydroxy des polymères thermosensibles. Les di-isocyanate susceptibles d'être utilisés pour la synthèse des polymères thermo-sensibles améliorés sont notamment les composés suivant : NCO\ ^ t. 1 Ncos NCO NCOÛ 2û NCO NC -t--C---t H2 NCO lesque sont choisis fonction . 1\C' ! NCO Fi2 , lesquels sont choisis en fonction de la cinétique de réaction et par conséquent du polymère final que l'on souhaite obtenir. En outre, comme on l'expliquera plus en détail dans la suite de la description, ils permettent d'insérer dans les groupements organiques, reliant les chaînes de polyoxyalkylène d'autres fonctionnalités permettant, notamment, de rendre le gel formulé avec le polymère thermo-sensible amélioré sensible au pH du milieu. Toutefois, comme on l'expliquera dans la suite de la description, un des avantages important des di-isocyanate est de pouvoir introduire des ramifications dans les groupements organiques reliant les polymères thermo-sensibles. On décrira tout d'abord la structure de polymères thermosensibles améliorés linéaires de façon générale, puis des exemples particuliers de procédés de synthèse. Ensuite, on décrira des polymères thermo-sensibles améliorés ramifiés. Un premier type de polymère thermo-sensible amélioré présente la formule générale : P-(L-P)m, ou L-(P-L)m, dans lesquelles 1 # m # 5. Le symbole P représente le polymère thermo-sensible et il est de H2 ÇH3 H2 '~ 1 CC.OCHO y c 0 -.-H la forme : H2 H2 H2 s'il se situe en bout de chaîne ou de la forme : situe dans la chaîne du polymère. Le symbole L, correspondant au groupement organique, est dans ce premier type de polymère, choisi parmi les : Les groupement L et les polymères thermo-sensibles P sont reliés entre eux par des fonctions carbamate, et plus particulièrement uréthane, 0 O' N de forme générale : l A l'extrémité de la chaîne, le groupement L est susceptible d'être terminé par un groupement azoté. Un premier exemple de synthèse de polymère thermo-sensible amélioré correspondant au premier type de polymère décrit ci-dessus est donné ci-après. Les proportions des différents constituants et les conditions de mise en oeuvre sont données pour des synthèses de laboratoire, mais elles sont susceptibles d'être adaptées à des conditions industrielles en augmentant les proportions et en adaptant la mise en #uvre. Ce sera le cas pour tous les exemples de synthèse décrits ciaprès. Dans ce premier exemple, 3,8.10-3 mole d'un polymère portant la référence F127 commercialisé sous le nom de Pluronic est dissout dans 150 ml de 2-butanone, l'ensemble étant porté à 70 C. Ensuite, 4,2. 10-3 mole de 4,4'-méthylène biscyclohexyl di-isocyanate correspondant à la NCOU formule générale : Xi sont ajoutés goutte goutte mélange durant 10 minutes sous flux continu d'azote pour éviter que l'eau sous vapeur ne réagisse avec les fonctions isocyanate. Un catalyseur à base d'étain est susceptible d'être introduit dans le mélange qui est maintenu au reflux du solvant pendant 20 heures environ. Après que le mélange ait atteint la température ambiante, de l'ordre de 20 C, une quantité d'eau déterminée est ajoutée au mélange réactionnel de façon que le taux de polymère thermo-sensible ainsi synthétisé corresponde à 5% du poids total. La 2-butanone contenue dans le mélange est éventuellement éliminée sous vide. La réaction s'effectue selon le schéma réactionnel ci-après : La Figure 1 illustre la courbe de viscosité du gel thermoréversible obtenu selon ce premier exemple, en fonction de la température sous une vitesse de cisaillement de 0,4/s. Ainsi, un avantage de ce premier exemple de mise en oeuvre de l'invention réside dans l'augmentation de la viscosité du gel d'une valeur supérieure à 10 Pa. s dans un intervalle de température compris entre 29 et 34 C avec une valeur maximale de la viscosité pour environ 32 C. Un deuxième exemple de synthèse de polymère thermo-sensible amélioré correspondant au premier type de polymère décrit ci-dessus est donné ci-après. Seule la stoechiométrie de la réaction est sensiblement modifiée, la mise en #uvre étant identique au premier exemple. Dans cet exemple, 7,6.10-3 mole de 4,4'-méthylène biscyclohexyl di-isocyanate sont introduit dans le mélange. La réaction s'effectue conformément au schéma réactionnel suivant : Un deuxième type de polymère thermo-sensible amélioré présente la formule générale : (A-L)r1-(P-L)m,-(A-L)r2, ou, (A-L)r1-[(P-L)m,-(A-L)r2]n-(P-L)m,-(A-L), dans laquelle m', r1, r2 #1. P et L correspondent aux structures précédemment décrites. De préférence, r1 et r2 sont compris indépendamment l'un de l'autre entre 1 et 1000. Le symbole A, quant à lui, correspond soit à des blocs acide soit à des blocs amine tertiaire ou encore à des polyoxyde d'éthylène. Ce deuxième type de polymère peut également renfermer deux de ces différents blocs ou les trois. On comprend que le groupement organique reliant les polymères thermo-sensibles est susceptible d'être constitué par un enchaînement de molécule de type L et A reliées les unes aux autres par des fonctions carbamate. Un avantage de ces groupements organiques est qu'ils sont ionisables et que la viscosité du gel formulé avec ce deuxième type de polymère varie avec le pH du milieu. Un troisième exemple de synthèse de polymère thermo-sensible amélioré correspondant au deuxième type de polymère décrit ci-dessus est donné ci-après. Le polymère thermo-sensible amélioré comprend des blocs polyacide et des blocs amino-tertiaires. La synthèse s'effectue en deux étapes. Dans une première étape, 3,8.10-3 mole de polymère F127 Pluronic sont dissous avec 7,7.10-3 mole de N-méthyl diéthanolamine dans 150 ml de 2-butanone. Ensuite, 2,3.10-2 mole de 4,4'-méthylène biscyclohexyl di-isocyanate sont ajoutés goutte à goutte durant 10 minutes sous flux continu d'azote. Puis, 1,2.10-2 mole d'acide tartrique en solution dans la 2-butanone sont ajoutés après six heures de réaction à 70 C. La polycondensation se poursuit pendant 2 heures jusqu'à la disparition complète des fonctions isocyanate. Le polymère est recueilli soit directement en phase aqueuse, soit après transfert de solvant ou encore par précipitation dans l'éther ou l'hexane. Le réaction s'effectue selon le schéma suivant : La Figure 2 illustre les variations de viscosité du gel obtenu avec 5% en poids du polymère thermo-sensible amélioré et synthétisé conformément à ce troisième exemple. La Figure 2 présente 3 courbes correspondant à trois valeurs différentes du pH de la solution formant le gel 3,7 ; 5,8 ; et 1,8. A la valeur de pH de 5,8, la viscosité du gel en fonction de la température se comporte de façon similaire au gel obtenu avec le polymère thermo-sensible amélioré du premier exemple, excepté que la viscosité maximale est plus importante et qu'elle atteint sensiblement 100 Pa. s à 29 C. En revanche, à un pH de 3,7, la viscosité maximale du gel est moindre puisqu'elle est inférieure à 30 Pa.s, la courbe formant un plateau s'étendant sensiblement entre 28 et 34 C. A un pH de 1,8, la courbe de viscosité a sensisblement la même forme décalée vers des températures plus élevées puisque le plateau s'étend entre 30 et 36 C. Ainsi, grâce aux blocs ionisables du polymère thermo-sensible amélioré, il est possible d'ajuster la viscosité du gel en fonction de l'acidité de la solution dans laquelle on le dissous. Un troisième type de polymère thermo-sensible amélioré présentant des ramifications est susceptible d'être obtenu conformément à l'invention. Ces ramifications sont formées par réaction de fonctions isocyanate sur des fonctions carbamate et plus particulièrement sur des liaisons uréthanes pour former des liaisons allophanates ayant la structure suivante : R HN\ /O Zip où l'azote N de la fonction isocyanate ayant réagit initialement sur la fonction hydroxy du polyoxyalkylène est relié au carbone hybridé sp2 d'une seconde fonction isocyanate. Selon ce troisième type de polymère une forme générale peut être donnée par la formule suivante : Y, R R'y 1 HIN 0y N, H Y T ? 0 0 dans laquelle M est susceptible de correspondre au premier ou au deuxième type de polymères thermo-sensibles améliorés tel que décrit dans les exemples précédents. R correspond au radical des di-isocyate précédemment décrit et Y peut correspondre à une fonction terminale éthyle ou méthyle, à un groupe amino ou encore à un autre polymère thermo-sensible amélioré. Ainsi, on comprend que non seulement ces polymères sont susceptibles d'être ramifiés grâce aux liaisons allophanates, mais aussi qu'ils peuvent comprendre une pluralité de polyoxyalkylène reliés entre eux par des groupements organiques susceptibles de comporter des di-isocyanate seul ou des di-isocyanate couplés avec des blocs acide, basique ou autres. Dans un quatrième exemple conformément au troisième type de polymère, on réalise la synthèse d'un polymère thermo-sensible amélioré, comportant des segments acide, en deux étapes. Tout d'abord on synthétise un premier polymère selon un mode opératoire analogue à celui du premier exemple en utilisant 1,5.10-2 mole de 4,4'-méthylène biscyclohexyl di-isocyanate. Ensuite on incorpore au mélange dont la température est d'environ 70 C, 1,1.10-2 mole d'acide tartrique en solution dans la 2-butanone. La réaction se poursuit durant 24 heures jusqu'à la disparition complète des fonctions isocyanate et le polymère thermosensible amélioré est recueilli soit directement en phase aqueuse après transfert de solvant ou par précipitation dans l'éther ou l'hexane. Les propriétés du gel formulé avec un tel polymère représentant 5% en poids sont illustrés sur la Figure 3. La viscosité du gel ainsi formé augmente entre 30 et 40 C jusqu'à une valeur maximale supérieure à 30 Pa.s. Elle croît progressivement jusqu'à 34 C puis décroît ensuite. Dans un cinquième exemple, sensiblement identique au précédent, l'acide tartrique est remplacé par l'acide 2,2 (bis hydroxyméthyl) butyrique et la réaction est prolongée pendant 46 heures. De la sorte, le polymère thermo-sensible amélioré présente une viscosité maximale à 37 C pour une concentration de 4% massique. Un sixième exemple de synthèse, identique au précédent dans lequel seulement 3,8.10-3 mole d'acide 2,2 (bis hydroxyméthyl) butyrique sont incorporés au mélange permet d'obtenir un polymère dont le gel qu'il permet d'obtenir présente une viscosité maximal à 37 C pour une concentration de 3,5% massique. Dans un septième exemple de synthèse on réalise un polymère thermo-sensible amélioré présentant des ramifications, lesquelles portent des segments de polyoxyde d'éthylène de masse molaire de 750g. La synthèse s'effectue en deux étapes ; une première étape consistant à réalisé un premier polymère conformément à la première étape du quatrième exemple et une seconde étape durant laquelle on introduit le polyoxyde d'éthylène monohydroxylé lorsqu'il ne reste plus que 26% des fonctions isocyanate initiales. La réaction se poursuit pendant 100 heures. Le gel formulé avec 5% de ce polymère présente une viscosité maximale à 37 C et il est très dense. L'avantage du gel procuré par de tels polymères réside, notamment, dans leur résistance au cisaillement Un huitième exemple de synthèse décrit ci-après permet de produire un polymère thermo-sensible amélioré présentant des ramifications portant des amines aliphatiques à chaîne longue. La synthèse comporte une première étape identique à la première étape de l'exemple précédent et une seconde étape dans laquelle on introduit de l'octadécyl amine dès qu'il ne reste plus que 18% des fonctions isocyanate initiales. Le gel formulé avec 8% dudit polymère présente une viscosité maximale à 37 C et il est très dense. Les polymères thermo-sensibles améliorés faisant l'objet de la présente invention présente le double avantage de former des gels thermoréversibles présentant une forte augmentation de leur viscosité pour des concentrations relativement faibles de l'ordre de 5%. En outre, grâce aux différentes possibilités de synthèse, les plages de température dans lesquelles la viscosité augmente sont susceptibles d'être ajustées et elles peuvent être modulées en fonction du pH. Un autre objet de la présente invention concerne l'application des polymères thermo-sensibles améliorés conformes à l'invention. Ces polymères sont formulés en solution aqueuse pour former des compositions pharmaceutiques ou non pharmaceutiques, susceptibles, notamment, d'être appliquées à basse viscosité sur le corps et de gélifier ensuite grâce à l'augmentation de la température. Un premier exemple d'application concerne les préparations pharmaceutiques comportant un polymère thermo-sensible amélioré conforme à l'invention en solution dans l'eau et un principe actif. Ce type de préparation est appliquée sous forme sensiblement liquide sur le corps et elle gélifie ensuite de sorte que le principe actif est réparti sur toute la surface d'application et y est maintenu par le gel. Des collyres, par exemple, sont susceptibles d'être formulés ainsi. Selon une variante de mise en #uvre ces préparations, contenant un principe actif, sont susceptibles d'être appliquées sur les muqueuses, notamment sur les muqueuses vaginales, nasales, celles de l'estomac ou de l'oesophage. Un second exemple concerne les préparations destinées à être appliquées par voie sous-cutanée pour libérer un principe actif de façon lente ou pour combler des espaces ou des cavités, par exemple les rides. Les prothèses mammaires sont également susceptibles d'être constituées par un gel formulé avec un polymère thermo-sensible conforme à l'invention. Ainsi, la prothèse peut être introduite sous une forme liquide ce qui diminue la largeur de l'incision nécessaire. Un autre exemple d'application concerne les bouchons méatiques, destinés à boucher le canal lacrymal. Le bouchon est réalisé en introduisant dans le fond de la cavité une solution contenant un polymère conforme à l'invention sous forme liquide à la température ambiante voisine de 20 C et en le laissant se réchauffer à la température du corps voisine de 37 C pour qu'il forme un bouchon dans le fond de la cavité. Encore un autre exemple d'application concerne un vêtement ou un sous-vêtement comprenant au moins une partie contenant un gel thermoréversible obtenu à partir d'une solution aqueuse comportant un polymère thermo-sensible amélioré selon l'invention. REVENDICATIONS 1. Polymère thermo-sensible amélioré apte à former des gels thermoréversibles à haut indice de viscosification, caractérisé en ce que sa structure comprend au moins une chaîne linéaire de type polyoxyalkylène thermo-sensible allongée à au moins l'une de ses extrémités par un groupement organique via une liaison carbamate ou ester. 2. Polymère thermo-sensible amélioré selon la revendication 1, caractérisé en ce que sa structure comporte au moins une chaîne linéaire de type polyoxyalkylène thermo-sensible allongée à chacune de ses deux extrémités par un groupement organique via une liaison carbamate ou ester. 3. Polymère thermo-sensible amélioré selon la revendication 2, caractérisé en ce que ladite chaîne linéaire de type polyoxyalkylène thermo-sensible répond à la formule : dans laquelle, 20 0. 4. Polymère thermo-sensible amélioré selon l'une quelconque des revendications 1 à 3, caractérisé en ce que ledit groupement organique renferme des radicaux susceptibles d'être reliés à ladite chaîne via une liaison carbamate et sont choisis parmi : 5. Polymère thermo-sensible amélioré selon la revendication 4 caractérisé en ce que ledit groupement organique renferme lesdits radicaux et des motifs acides reliés entre eux par des liaisons carbamate. 6. Polymère thermo-sensible amélioré selon la revendication 4 ou 5, caractérisé en ce que ledit groupement organique renferme lesdits radicaux et des motifs amine tertiaire reliés entre eux par des liaisons carbamate. 7. Polymère thermo-sensible amélioré selon l'une quelconque des revendications 4 à 6, caractérisé en ce que ledit groupement organique renferme une chaîne de type polyoxyde d'éthylène. 8. Polymère thermo-sensible amélioré selon l'une quelconque des revendications 1 à 7, caractérisé en ce que ;edit groupement organique présente des ramifications constituées par des liaisons allophanates. 9. Polymère thermo-sensible amélioré selon l'une quelconque des revendications 1 à 8, caractérisé en ce qu'il comprend une pluralité de chaînes linéaires de type polyoxyalkylène thermo-sensible reliées entre elles. 10. Procédé de synthèse d'un polymère thermo-sensible amélioré apte à former des gels thermoréversibles à haut indice de viscosification, caractérisé en ce qu'il comprend la réaction d'au moins un polymère P linéaire de type polyoxyalkylène thermo-sensible présentant au moins une fonction hydroxy terminale avec au moins une molécule organique porteuse d'au moins une fonction isocyanate de façon à les relier ensemble par des liaisons carbamates ou au moins une molécule organique porteuse d'au moins une fonction chlorure d'acide ou anhydride d'acide pour les relier ensemble par des liaisons ester. 11. Procédé de synthèse d'un polymère thermo-sensible amélioré selon la revendication 10, caractérisé en ce que ce que ledit polymère P présente au moins deux fonctions hydroxy terminales. 12. Procédé de synthèse d'un polymère thermo-sensible amélioré selon la revendication 11, caractérisé en ce que ce que ledit polymère P a pour formule générique : dans laquelle, 20 0. 13. Procédé de synthèse d'un polymère thermo-sensible amélioré selon l'une quelconque des revendications 10 à 12, caractérisé en ce que la molécule organique comporte deux fonctions isocyanate. 14. Procédé de synthèse d'un polymère thermo-sensible amélioré selon la revendication 13, caractérisé en ce que la molécule organique est choisie parmi : 15. Procédé de synthèse d'un polymère thermo-sensible amélioré selon la revendication 13 ou 14, caractérisé en ce que ladite réaction est mise en #uvre en présence d'au moins une autre molécule organique porteuse d'au moins une fonction hydroxy, avantageusement deux. 16. Procédé de synthèse d'un polymère thermo-sensible amélioré selon la revendication 17, caractérisé en ce que ladite autre molécule organique comprend en outre au moins une fonction acide carboxylique, avantageusement deux. 17. Procédé de synthèse d'un polymère thermo-sensible amélioré selon la revendication 16, caractérisé en ce ladite autre molécule a pour formule : 18. Procédé de synthèse d'un polymère thermo-sensible amélioré selon l'une quelconque des revendications 15 à 17, caractérisé en ce que ladite autre molécule organique comprend au moins une fonction amine tertiaire. 19. Procédé de synthèse d'un polymère thermo-sensible amélioré selon la revendication 18, caractérisé en ce que ladite autre molécule a pour formule : 20. Procédé de synthèse d'un polymère thermo-sensible amélioré selon l'une quelconque des revendications 15 à 19, caractérisé en ce que ladite autre molécule est un polyoxyde d'éthylène. 21. Gel thermoréversible, caractérisé en ce qu'il comprend au moins un polymère thermo-sensible selon l'une quelconque des revendications 1 à 10 ou au moins un polymère thermo-sensible obtenu par un procédé de synthèse selon l'une quelconque des revendications 11 à 20. 22. Gel thermoréversible selon la revendication 21, caractérisé en ce qu'il comprend de 1 à 5% en poids dudit polymère thermo-sensible. 23. Composition pharmaceutique ou non pharmaceutique destinée au traitement du corps humain, caractérisée en ce qu'elle comprend un gel thermoréversible selon la revendication 21 ou 22. 24. Elément prothétique susceptible d'être inséré dans un organe du corps humain, caractérisé en ce qu'il comprend un gel thermoréversible selon la revendication 21 ou 22. 25. Vêtement ou sous-vêtement, caractérisé en ce qu'il comprend au moins une partie contenant un gel thermoréversible selon la revendication 21 ou 22.